【手続補正書】
【提出日】令和2年2月27日(2020.2.27)
【手続補正１】
【補正対象書類名】明細書
【補正対象項目名】０００２
【補正方法】変更
【補正の内容】
【０００２】
近年、低排出量及び良好な燃費効率を可能とする自動車の軽量化を実現するとともに、自動車の衝撃安全性を向上するために、高強度自動車部品の需要が著しく増加している。このため、高延性及び高強度の鋼シートが開発されている。しかしながら、上記高延性及び高強度の鋼シートを用いた自動車の軽量化には限界がある。そのため、さらに自動車の軽量化を図るために、低比重を有する鋼シート等の軽量材料を用いる必要がある。このような低比重を有する鋼シートは、強度及び延性の値が非常に高いが、ライバル材料に比べて比較的安価であり、市場の要求を満たすことができる代替品と考えられる。軽量化を達成するための鋼材と比較して、低密度を有するアルミニウム合金が考えられる。しかしながら、アルミニウム合金の延性、加工性及び溶接性は、一般的に、鋼のそれより劣る。現在、自動車に用いられる高延性及び高強度の鋼は、二相（ＤＰ）鋼及び変態誘起塑性（ＴＲＩＰ）鋼等の先進高強度鋼（ＡＨＳＳ）が典型的である。ベイナイトと１０％以下の残留オーステナイトとを含む組織を形成するために、Ｓｉ、Ｍｎ、Ｐ、Ａｌ及びＢが添加され、それにより、引張強度が５００〜７００ＭＰａまで増加する。しかしながら、ベイナイト組織と残留オーステナイト組織との変形能の差により、成形性が低下するため、高い成形性が要求されない自動車部品で限定的に用いられている。このような鋼では、フェライトにマルテンサイト又は残留オーステナイトを含有させることにより、強度及び延性が得られる。このような鋼は、転位すべり（dislocation glide）機構によって変形しやすく、異種のミクロ組織間の界面により高強度で良好な延性を有するものに限られる。自動車部品用の高延性及び高強度の鋼として、１５％以上のＭｎを含むＴＷＩＰ（Twinning induced plasticity）鋼も提案されている。ＴＷＩＰ鋼は、単相オーステナイトミクロ組織及び改善された強度−延性特性を有するが、降伏強度は４０％〜６０％であり、自動車構造部品に十分な剛性を付与することが困難である。ＴＷＩＰ鋼はまた、処理後の水素吸収によって引き起こされる遅れた破断に問題がある。さらに、高Ｍｎ含有鋼の密度は、ＡＨＳＳに比べて有意に低下しない。近年、アルミニウム等の軽元素の添加により低比重を有する高強度及び高延性の鋼シートが開発されている。低炭素鋼に８％以下のＡｌ及び１０％〜３０％のＭｎを添加することによってオーステナイト系鋼シートを形成する典型的な例が、ＥＰ０８８９１４４に開示されている。開示された鋼シートは、炭素含有量が非常に低い（トランプ要素のみとして存在する）ため、多量のＭｎが添加されてオーステナイトが安定化される。しかしながら、開示されたシートが変形すると、オーステナイトがマルテンサイトに変態しやすくなり、それにより、延性が低下する場合がある。ＪＰ２００６−１７６８４３には、９０％以上のオーステナイト、５％以下のフェライト、及び１％以下の（Ｆｅ，Ｍｎ）３ＡｌＣ相を含む組織を有する、延性に優れる高強度及び低密度の鋼シートであって、比重が６．８未満であり、引張強度が７００ＭＰａ以上であり、伸びが５０％以上である鋼シートが開示されている。
【手続補正２】
【補正対象書類名】明細書
【補正対象項目名】００７７
【補正方法】変更
【補正の内容】
【００７７】
【表１】
2019510880.tif 000001
【手続補正３】
【補正対象書類名】明細書
【補正対象項目名】００７８
【補正方法】変更
【補正の内容】
【００７８】
【表２】
2019510880.tif 000002
【手続補正４】
【補正対象書類名】特許請求の範囲
【補正対象項目名】全文
【補正方法】変更
【補正の内容】
【特許請求の範囲】
【請求項１】
高延性を有する低密度及び高強度のオーステナイト系鋼ストリップ又はシートであって、
重量％で、
０．６５〜０．９％のＣ；
０〜０．５％のＳｉ；
５．０〜２０．０％のＭｎ；
５．５〜１１．０％のＡｌ；
０．００１〜０．０５％のＮ；
０．０２％以下のＰ；
０．０２％以下のＳ；
を含み、
必要に応じて、
０．００１〜０．０１％のＣａ；
０．０１〜０．２％のＴｉ；
０〜５．０％のＣｒ；
０〜２．０％のＣｕ；
０〜１．０％のＭｏ；
０〜０．５％のＶ；
０〜０．２％のＮｂ；
０〜０．２％のＺｒ；
０〜０．００５０％のＢ；
０〜０．２％のＳｂ；
の１種以上を含み、
残部がＦｅ及び不可避的不純物であり、
７０％〜１００面積％のオーステナイト、３０〜０面積％のフェライト及び０〜５面積％のκ−（Ｆｅ，Ｍｎ）３ＡｌＣ−炭化物相を含むミクロ組織を有し、
降伏比ＹＳ／ＵＴＳが０．６０以上であり、
比Ｍｎ／Ｓｉが＞４０であり、
密度が７．３ｇ／ｃｍ３未満であり、
引張強度が７５０ＭＰａ以上であり、
ゲージ長さ５０ｍｍでの伸びが２５％以上である、前記鋼ストリップ又はシート。
【請求項２】
モリブデン含有量が０．０４％以下である、請求項１に記載の低密度及び高強度の鋼。
【請求項３】
Ｍ７Ｃ３等の他の炭化物の量が、面積で１％未満である、請求項１又は２に記載の低密度及び高強度の鋼。
【請求項４】
Ｍ７Ｃ３炭化物のサイズが、直径で１μｍ未満である、請求項１〜３のいずれか一項に記載の低密度及び高強度の鋼。
【請求項５】
Ｍｎ／Ｓｉが＞５０である、請求項１〜４のいずれか一項に記載の低密度及び高強度の鋼。
【請求項６】
重量％で、
０．６５〜０．９％のＣ；
０〜０．５％のＳｉ；
５．０〜２０．０％のＭｎ；
５．５〜１１．０％のＡｌ；
０．００１〜０．０５％のＮ；
０．０２％以下のＰ；
０．０２％以下のＳ；
を含み、
必要に応じて、
０．００１〜０．０１％のＣａ；
０．０１〜０．２％のＴｉ；
０〜５．０％のＣｒ；
０〜２．０％のＣｕ；
０〜１．０％のＭｏ；
０〜０．５％のＶ；
０〜０．２％のＮｂ；
０〜０．２％のＺｒ；
０〜０．００５０％のＢ；
０〜０．２％のＳｂ；
の１種以上を含み、
比Ｍｎ／Ｓｉが＞４０であり、
残部がＦｅ及び不可避的不純物である、請求項１に記載の、高延性を有する低密度及び高強度のオーステナイト系鋼ストリップ又はシートを製造する方法であって、
連続鋳造法、インゴット鋳造法又はストリップ鋳造法により厚い又は薄いスラブを製造する工程と、
スラブ、インゴット又はストリップの温度を１０５０〜１２５０℃に加熱（又は再加熱）又は均質化する工程と、
１０５０℃を超える熱間圧延開始温度で、５０％を超える総圧下率まで第１の熱間圧延を行う工程と、
最終熱間圧延厚さまで第２の熱間圧延を行う工程であって、仕上圧延温度が８５０℃より高い温度である工程と、
次いで行われる
（１）１℃／ｓより高い冷却速度で２００℃未満の温度に冷却し、次いで、ストリップを巻く工程、又は
（２）１５℃／ｓより高い冷却速度で４５０℃〜７００℃の範囲の温度に冷却し、次いで、ストリップを巻き、ストリップを８００〜１１００℃の温度でアニーリングし、次いで、１℃／ｓより高い冷却速度で２００℃未満の温度に冷却する工程と
を含む、方法。
【請求項７】
Ｍｎ／Ｓｉが＞５０である、請求項６に記載の方法。
【請求項８】
Ｍｏ含有量が０．０４％以下である、請求項６又は７に記載の方法。
【請求項９】
熱間圧延された鋼シートを巻き取った後、
巻き取られた鋼シートを、３０〜８０％の総圧下率で冷間圧延する工程、
冷間圧延された鋼シートを、１℃／ｓ〜５０℃／ｓの速度で、６５０〜１１００℃の範囲のアニーリング温度に５秒〜５時間加熱する工程、
アニーリングされた鋼シートを、１℃／ｓ〜１００℃／ｓの速度で冷却する工程
をさらに含む、請求項６〜８のいずれか一項に記載の方法。
【請求項１０】
Ｚｎ、Ｚｎ−Ｆｅ、Ｚｎ−Ａｌ、Ｚｎ−Ｍｇ、Ｚｎ−Ａｌ−Ｍｇ、Ａｌ−Ｓｉ及びＡｌ−Ｍｇ−Ｓｉから選択される金属コーティングを、鋼シートの一方又は両方の面にめっきする工程をさらに含み、一方又は両方のコーティング層の厚さが１０〜２００μｍである、請求項６〜９のいずれか１項に記載の方法。
【請求項１１】
請求項１〜５のいずれか一項に記載の鋼ストリップ又はシートの、高強度自動車部品等の自動車部品を製造するための使用。
【請求項１２】
請求項１１に記載の部品の使用。